(57)【要約】    本発明は、タバコダストとバインダーとからなる凝集タバコ充填材料を提供し、タバコダストとバインダーは凝集タバコ充填材料は凝集タバコ充填材料の６５重量％超含まれ、充填材料は刻みタバコの充填値と実質的に同等の充填値を有する。本発明はさらに本発明の凝集タバコ充填材料の製造方法および凝集材料を含む喫煙品を提供する。【特許請求の範囲】
【請求項１】
タバコダストとバインダーとからなる凝集タバコ充填材料であって、タバコダストとバインダーの量が凝集タバコ充填材料の６５重量％超であり、凝集タバコ充填材料の充填値が刻みタバコの充填値に実質的に等しい凝集タバコ充填材料。
【請求項２】
タバコダストとバインダーが凝集タバコ充填材料の７０重量％超含まれることを特徴とする請求項１記載の凝集タバコ充填材料。
【請求項３】
タバコダストとバインダーが凝集タバコ充填材料の７５重量％超含まれることを特徴とする請求項２記載の凝集タバコ充填材料。
【請求項４】
タバコダストとバインダーが凝集タバコ充填材料の８０重量％超含まれることを特徴とする請求項３記載の凝集タバコ充填材料。
【請求項５】
タバコダストとバインダーが凝集タバコ充填材料の８５重量％超含まれることを特徴とする請求項４記載の凝集タバコ充填材料。
【請求項６】
タバコダストとバインダーが凝集タバコ充填材料の９０重量％超含まれることを特徴とする請求項５記載の凝集タバコ充填材料。
【請求項７】
凝集タバコ充填材料の充填値が４．４０ｃｍ３／ｇから５．５０ｃｍ３／ｇの範囲内にあることを特徴とする先行請求項いずれか１項記載の凝集タバコ充填材料。
【請求項８】
前記充填値が４．９０ｃｍ３／ｇから５．５０ｃｍ３／ｇの範囲内にあることを特徴とする請求項７記載の凝集タバコ充填材料。
【請求項９】
凝集タバコ充填材料の粒径が最大で３．５ｍｍであることを特徴とする先行請求項いずれか１項記載の凝集タバコ充填材料。
【請求項１０】
前記粒径が少なくとも０．７ｍｍで２．０ｍｍを越えないことを特徴とする請求項９記載の凝集タバコ充填材料。
【請求項１１】
前記粒径が０．８ｍｍから２．０ｍｍの範囲内にあることを特徴とする請求項１０記載の凝集タバコ充填材料。
【請求項１２】
凝集タバコ充填材料の水分含有量が８％から１８％の範囲内にあることを特徴とする先行請求項いずれか１項記載の凝集タバコ充填材料。
【請求項１３】
前記水分含有量が１０％から１５．５％の範囲内にあることを特徴とする請求項１２記載の凝集タバコ充填材料。
【請求項１４】
凝集タバコ充填材料のかさ密度が刻みタバコのかさ密度に実質的に等しいことを特徴とする先行請求項いずれか１項記載の凝集タバコ充填材料。
【請求項１５】
前記かさ密度が０．１０ｇ／ｃｍ３から０．３３ｇ／ｃｍ３の範囲内にあることを特徴とする請求項１４記載の凝集タバコ充填材料。
【請求項１６】
前記かさ密度が０．１２ｇ／ｃｍ３から０．２５ｇ／ｃｍ３の範囲内にあることを特徴とする請求項１５記載の凝集タバコ充填材料。
【請求項１７】
前記かさ密度が０．１２ｇ／ｃｍ３から０．１４ｇ／ｃｍ３の範囲内にあることを特徴とする請求項１６記載の凝集タバコ充填材料。
【請求項１８】
前記かさ密度が０．１４ｇ／ｃｍ３であることを特徴とする請求項１７記載の凝集タバコ充填材料。
【請求項１９】
凝集タバコ充填材料の７０重量％超のタバコダストを含むことを特徴とする先行請求項いずれか１項記載の凝集タバコ充填材料。
【請求項２０】
凝集タバコ充填材料の７５重量％超のタバコダストを含むことを特徴とする請求項１９記載の凝集タバコ充填材料。
【請求項２１】
凝集タバコ充填材料の７５重量％から９５重量％の範囲内のタバコダストを含むことを特徴とする請求項２０記載の凝集タバコ充填材料。
【請求項２２】
凝集タバコ充填材料の８０重量％から９０重量％の範囲内のタバコダストを含むことを特徴とする請求項２１記載の凝集タバコ充填材料。
【請求項２３】
凝集タバコ充填材料の１重量％から１５重量％の範囲内のバインダーを含むことを特徴とする先行請求項いずれか１項記載の凝集タバコ充填材料。
【請求項２４】
凝集タバコ充填材料の１．５重量％から８重量％の範囲内のバインダーを含むことを特徴とする請求項２３記載の凝集タバコ充填材料。
【請求項２５】
凝集タバコ充填材料の３．０重量％から６重量％の範囲内のバインダーを含むことを特徴とする請求項２４記載の凝集タバコ充填材料。
【請求項２６】
凝集タバコ充填材料の５重量％のバインダーを含むことを特徴とする請求項２５記載の凝集タバコ充填材料。
【請求項２７】
前記バインダーがマルトデクストリンである場合、バインダーを凝集タバコ充填材料の１重量％から３０重量％の範囲で含むことを特徴とする請求項１乃至２２いずれか１項記載の凝集タバコ充填材料。
【請求項２８】
前記バインダーがマルトデクストリンである場合、バインダーを凝集タバコ充填材料の２７重量％含むことを特徴とする請求項２７記載の凝集タバコ充填材料。
【請求項２９】
前記バインダーがアルギナート、ゴム、変性または天然セルロース、ペクチンまたはペクチン系バインダー、カルボキシメチルセルロースナトリウム（NaCMC）またはアルギン酸ナトリウムなどの前記バインダーのI族またはII族の金属塩、およびポリビニルピロリジン（PVP）などの有機バインダーからなる群から選択されることを特徴とする請求項１乃至２６いずれか１項記載の凝集タバコ充填材料。
【請求項３０】
さらに湿潤材を含むことを特徴とする先行請求項いずれか１項記載の凝集タバコ充填材料。
【請求項３１】
前記湿潤材がグリセロール、ソルビトール、ジエチレングリコールおよびプロピレングリコールからなる群から選択される１つ以上であることを特徴とする請求項３０記載の凝集タバコ充填材料。
【請求項３２】
前記湿潤材が凝集タバコ充填材料の１重量％から５重量％の範囲内で含まれることを特徴とする請求項３０または３１記載の凝集タバコ充填材料。
【請求項３３】
さらに不活性充填材および／または香味材料を含むことを特徴とする先行請求項いずれか１項記載の凝集タバコ充填材料。
【請求項３４】
前記活性充填材がパーライト、バーミキュライト、珪藻土、タルクまたはコロイダルシリカなどのシリケートまたはアルミノシリケート、チョーク、酸化マグネシウム、硫酸マグネシウム、炭酸カルシウム、炭酸マグネシウムまたはアルミナなどの金属酸化物、金属塩または水酸化物からなる群から選択される１つ以上であることを特徴とする請求項３３記載の凝集タバコ充填材料。
【請求項３５】
粉砕後の損失が凝集タバコ充填材料の４５重量％未満であることを特徴とする請求項１乃至３４いずれか１項記載の凝集タバコ充填材料。
【請求項３６】
ラッパーで巻かれた喫煙材料のロッドからなる喫煙品であって、前記喫煙材料は刻みタバコおよび／または再生タバコをブレンドされた請求項１乃至３５いずれか１項記載の凝集タバコ充填材料を含むことを特徴とする喫煙品。
【請求項３７】
喫煙材料の２５重量％以下の前記凝集タバコ充填材料が量含まれることを特徴とする請求項３６記載の喫煙品。
【請求項３８】
喫煙材料の２０重量％以下の前記凝集タバコ充填材料が含まれることを特徴とする請求項３７記載の喫煙品。
【請求項３９】
喫煙材料の２重量％から１０重量％の前記凝集タバコ充填材料が含まれることを特徴とする請求項３７記載の喫煙品。
【請求項４０】
喫煙材料の５重量％から６重量％の前記凝集タバコ充填材料が含まれることを特徴とする請求項３９記載の喫煙品。
【請求項４１】
請求項１乃至３５いずれか１項記載の凝集タバコ充填材料の製造方法であって、粒径が５００μｍ未満のタバコダストを暖かい空気流中で流動させ、前記流動化されたタバコダストにバインダーを加えることによって刻みタバコの充填値と実質的に等しい充填値を有する凝集タバコ充填材料が製せられることを特徴とする方法。
【請求項４２】
実施例を参照して詳述された凝集タバコ充填材料。
【請求項４３】
実施例を参照して詳述された喫煙品。
【発明の詳細な説明】
【技術分野】
【０００１】
本発明は喫煙可能な充填（filler）材料に関し、特に凝集したタバコ充填材料およびこの材料を含む喫煙品に関する。
【背景技術】
【０００２】
タバコの一次および二次処理により商業的に利用できないダストおよび微細なタバコ材が製せられる。この微細タバコ材はシリカを多く含み、その粗い表面により切断または粉砕装置を利用する後続の処理に使用するのは望ましくない。このような処理することのできない微細タバコ材は、廃棄されているのが現状である。現在の経済的傾向では、廃材を減らすことが財政および環境的理由から望まれている。またタバコ廃材を最大限に利用できる方法は、非常に大きな利益をもたらす。
【０００３】
再生タバコ製品を製造するために使用されている製紙工程は、効率的かつ費用の点で効果的になるように高い処理能力が必要とされている。製紙工程は、特定の工場、具体的には高価な装置が不足しているまたは材料が少ないなどの工場には適していない場合がある。高価な装置を必要としないで廃材を利用する方法があれば非常に大きな利益となる。
【０００４】
再生品にタバコダストを利用することは、下記特許文献１および２に開示されているように再生シート材、バンドキャスト（band cast）材および押し出し製品などの製品に利用することが長く知られている。このような製品は、処理されたタバコダストを利用し、且つ、タバコロッドの材料の最大で３０重量％を占める材料として喫煙品に組み入れることができる。これら製品のいくつか、特にバンドキャストシートおよび押し出し製品は、取り扱い性に乏しく、後続の処理工程中に崩れやすい。このような再生品の充填値は、２．５ｃｍ３/ｇ乃至３．５ｃｍ３/ｇの範囲内にあり、これら充填値は、刻みタバコ（cut tobacco）（５ｃｍ３/ｇ乃至６ｃｍ３/ｇ）および再生タバコシート（８．０ｃｍ３/ｇ乃至８．５ｃｍ３/ｇ）の充填値より低い値である。
【特許文献１】英国特許第２２０１０８１号
【特許文献２】英国特許第２２０１０８０号
【０００５】
タバコダストおよび微細タバコ材を凝集することが、再生タバコ製品を製する手段として提案されたことがある。
【０００６】
下記特許文献３には再生タバコ材の製造方法が開示されており、この方法では葉脈（rib）および廃材を液体で湿らせ、パン生地状の塊りになるように練り合わされ、葉のような形に成形される。この葉のような形状は、圧力を加えて広げられ、フレーク状に形成される。
【特許文献３】米国特許第３，８９４，５４４号
【０００７】
下記特許文献４には微細タバコ粒子、繊維、水およびバインダーからなる混合物をペレット状に形成し、刻みタバコに直接加えられる材料にするために所望の厚さにペレットをロールを用いて引き伸ばすことによってタバコ葉状の材料を製する方法が開示されている。
【特許文献４】ドイツ特許第３３１２１５９号
【０００８】
下記特許文献５にはタバコダストを結合材と混合し、この混合物を処理し、凝集繊維を形成する方法が開示されている。これら凝集繊維は、スラリー中でタバコ要素と混合され、製紙工程によってシート状に形成される。そのシートは、乾燥され、細かく切断される。凝集されたタバコダスト粒子は、５６メッシュスクリーンを通過しない程度の大きさであり、好ましくは２０メッシュ（０．８４ｍｍ）スクリーンを通過しない程度の大きさである。
【特許文献５】米国特許第４，３４１，２２８号
【０００９】
上記これらの方法では、いずれもバインダーを加えることによって締め固められた密度の高い再生タバコ製品となる。
【００１０】
本発明の目的は、現在商業的に価値の無いタバコ廃材、特にタバコダストを利用して刻みタバコと実質的に同じような充填値を有する製品が得られる凝集タバコ製品を提供することである。
【００１１】
本発明は、さらに従来の再生タバコ製品およびタバコ再生方法ではシリカが、後続の処理に使用する粉砕機および切断機を著しく磨耗させるために商業的価値のないシリカを多く含む廃材を利用することができる凝集タバコ製品を提供することも目的としている。
【００１２】
さらに本発明は、喫煙品に他の再生タバコ材料の代わりにまたはこれと組み合わせて使用できる凝集タバコ製品を提供することも目的としており、この場合凝集タバコ充填材の充填値は、刻みタバコの充填値と実質的に同じである。
【００１３】
さらに本発明は、さらなる処理を必要とせずに喫煙品に直接組み入れることができるように許容範囲の取り扱い性を有し、且つ、脆性が低い凝集タバコ充填材料を提供することも目的としている。
【００１４】
さらに本発明は、１つの工程で流動床技術を用い、且つ、低温処理で製せられる凝集タバコ充填材料を提供することも目的としている。
【００１５】
ここで言う「充填値」とは、製品１ｇ当たりの立方センチメートルで測定した容量を意味する。充填値は、ボルグワルト（Borgwaldt）密度計（DD６０A）を用い、決められた寸法、例えば半径３ｃｍのステンレスシリンダー内に定められた重量のサンプルを取り、そのサンプルに錘（例えば約１ｋｇの余分な重さのある）が取り付けられたピストンによって圧力を３０秒間、加えることによって測定される。圧縮されたサンプルの高さを測定し、容量に変換する。結果はｃｍ３/ｇで記録される。充填値の測定は、上述の装置で行った。
【００１６】
かさ密度（bulk density）は、単位容量（ｃｍ３）当たりの製品の重さ（グラム）を測定することによって得られる。結果はｇ/ｃｍ３で記録される。
【００１７】
本発明は、タバコダストとバインダーとからなる凝集タバコ充填材料を提供し、タバコダストとバインダーの量が凝集タバコ充填材料の６５重量％より多く、凝集タバコ充填材料が刻みタバコの充填値と実質的に同じ充填値を有する。
【００１８】
タバコダストとバインダーは、本発明の凝集タバコ充填材料の好ましくは約７０重量％超、より好ましくは約７５重量％超、さらに好ましくは約８０重量％超、含まれる。またさらに好ましくはタバコダストとバインダーは、凝集タバコ充填材料の約８５重量％超、含まれ、最も好ましくは約９０重量％超、含まれる。
【００１９】
本発明の凝集タバコ充填材料の充填値は、好ましくは約４．４０ｃｍ３/ｇから約５．５０ｃｍ３/ｇの範囲内であり、より好ましくは約４．９０ｃｍ３/ｇから約５．３０ｃｍ３/ｇの範囲内である。
【００２０】
本発明の凝集タバコ充填材料の粒径は、好ましくは最大で約３．５ｍｍである。より好ましくは粒径は、少なくとも０．７ｍｍで約２．０ｍｍ未満である。最も好ましい粒径は、約０．８ｍｍから約２．０ｍｍの範囲内である。
【００２１】
本発明の凝集タバコ充填材料の水分含有量は、好ましくは約８％から約１８％の範囲内である。さらに好ましくは約１０％から約１５．５％の範囲内である。
【００２２】
本発明の凝集タバコ充填材料は、刻みタバコのかさ密度と実質的に同じかさ密度を有するので有利である。
【００２３】
製品のかさ密度は、基本的にはその製品の充填値の逆数に等しい。本発明の凝集タバコ充填材料は、そのかさ密度が刻みタバコのかさ密度に等しいので有利であり、これにより本発明の凝集タバコ充填材料は刻みタバコのかさ密度と実質的に等しくないかさ密度を有する上記特許文献１に開示されている製品のような製品と比較した場合、ブレンドされやすくなる。
【００２４】
本発明の凝集タバコ充填材料のかさ密度は、０．１０ｇ/ｃｍ３から０．３３ｇ/ｃｍ３の範囲内にあることが好ましく、０．１２ｇ/ｃｍ３から０．２５ｇ/ｃｍ３の範囲内にあることがより好ましく、０．１２ｇ/ｃｍ３から０．１４ｇ/ｃｍ３の範囲内にあることがさらにより好ましい。最も好ましいかさ密度は、約０．１４ｇ/ｃｍ３である。また本発明の凝集タバコ充填材料は、その約７０重量％超、好ましくは約７５重量％超のタバコダストを含むと有利である。タバコダストは、本発明の凝集タバコ充填材料の約７５重量％から約９５重量％の範囲内で含まれるのがさらに好ましい。本発明の凝集タバコ充填材料は、その約８０重量％から約９０重量％の範囲内でタバコダストを含むのが好適である。
【００２５】
本発明の凝集タバコ充填材料は、さらにバインダーを含み、このバインダーは好ましくは凝集材料の約１重量％から約１５重量％の範囲内で含まれる。さらに好ましくはバインダーは、凝集材料の約１．５重量％から約８重量％の範囲内で含まれ、さらに好ましくは約３．０重量％から約６重量％の範囲内で含まれ、さらに好ましくは約５重量％含まれる。
【００２６】
バインダーがマルトデクストリン（maltodextrin）である場合、バインダーは凝集材料の約１重量％から約３０重量％の範囲内で含まれると有利である。またバインダーがマルトデクストリンである場合、バインダーは凝集材料の約２７重量％存在するのが好ましい。
【００２７】
バインダーは、好ましくはアルギナート、ゴム、セルロース（変性または天然）、ペクチンまたはペクチン系バインダー、カルボキシメチルセルロースナトリウム（NaCMC）、アルギン酸ナトリウムなどのこれらバインダーのIまたはII族の金属塩、マルトデクストリンおよびポリビニルピロリジン（PVP）などの有機バインダーからなる群から選択される。
【００２８】
より好ましいバインダーはペクチン系バインダーであり、最も好ましいバインダーはペクチンである。
【００２９】
その他の有機バインダーとしては、アルギン酸アンモニウム、アルギン酸ナトリウム、アルギン酸カルシウムナトリウム、アルギン酸アンモニウムカルシウム、アルギン酸カリウム、アルギン酸トリエタノールアミンおよびアルギン酸プロピレングリコールなどが挙げられる。
【００３０】
セルロース系バインダーとしては、例えばカルボキシメチルセルロースナトリウム、メチルセルロース、ヒドロキシプロピルセルロース（HPC）、ヒドロキシルエチルセルロースまたはセルロースエーテルなどのセルロース誘導体が挙げられる。
【００３１】
他のバインダーとしてはアラビアゴム、ガッチゴム（gum ghatti）、トラガカントゴム、カラヤゴム、イナゴマメ、アカシア、グアールゴム、マルメロ種（quince seed）またはキサンゴムなどのゴムまたは寒天、アガロース、カラゲーニン、ヒバマタ（fucoidan）およびフルセレラン（furcelleran）などのゲルなどが挙げられる。
【００３２】
澱粉も有機バインダーとして使用することができる。他の好適なゴムとしてはAcademic Press社刊Ed. Whistler著「インダストリアルゴム」を参照して選択することができる。
【００３３】
当業者に知られている他の好適なバインダーも本発明で使用可能である。
【００３４】
本発明の凝集タバコ充填材料は、さらに湿潤剤を含んでもよい。この湿潤剤は、グリセロール、ソルビトール、ジエチレングリコールおよびプロピレングリコールからなる群から選択される１つ以上であってもよい。当業者に知られている他の好適な湿潤剤も使用可能である。
【００３５】
湿潤剤は、好ましくは本発明の凝集材の１重量％から約５重量％の範囲内で含まれる。湿潤材は、凝集タバコ充填材料の可撓性を改善し、且つ、水分量を増やす役割を果たし、これにより充填材料は取り扱いまたは貯蔵時に、耐え得る硬度を有する。
【００３６】
またさらに本発明の凝集タバコ充填材料は、不活性充填材および／または香味材料を含んでもよい。
【００３７】
好適な不活性充填材としては、パーライト、バーミキュライト、珪藻土、タルクまたはコロイダルシリカなどのシリケートまたはアルミノシリケート、チョーク、酸化マグネシウム、硫酸マグネシウム、炭酸カルシウム、炭酸マグネシウムまたはアルミナなどの金属酸化物、金属塩または水酸化物、または当業者に知られている他の不活性充填材からなる群から選択される１つ以上が使用可能である。
【００３８】
また本発明は、刻みタバコおよび／または再生タバコとブレンドされた本発明の凝集タバコ充填材料を含む、ラッパーで巻かれた喫煙材ロッドからなる喫煙品を提供する。
【００３９】
本発明の凝集タバコ材料は、好ましくは本発明の喫煙品の約２５重量％以下含まれ、さらに好ましくは約２０重量％以下含まれる。さらに好ましくは本発明の凝集タバコ材料は、本発明の喫煙品の約２重量％から約１０重量％の範囲内で含まれ、さらに好ましくは約５重量％から約６重量％の範囲内で含まれる。
【００４０】
本発明の喫煙品に使用される凝集タバコ充填材料は、その粒径が約０．７ｍｍから約３．５ｍｍの範囲内にあり、好ましくは約０．８ｍｍから約１．４ｍｍの範囲内および／または約１．４ｍｍから約２．０ｍｍの範囲内にある。
【００４１】
０．５ｍｍ未満の粒径を有する凝集タバコ充填材料は、以後の凝集工程で使用するのに適している。
【００４２】
３．５ｍｍを越える粒径を有する凝集タバコ充填材料は、好適な粒径になるように粉砕され、以後の凝集工程で再利用してもよい。
【００４３】
本発明の凝集タバコ充填材料を含む喫煙品は、好ましくは１０％の再生タバコシートを有するブレンドヴァージニアタバコを含む喫煙品と実質的に同等の静的燃焼速度を有する。
【００４４】
本発明の凝集タバコ充填材料を含む喫煙品は、１０％の標準ヴァージニアブレンドを含む喫煙品と実質的に同等の強度を有すると有利である。本発明は、さらに取り扱い性が改善された硬度のある凝集タバコ充填材を提供する。このような硬度のある充填材料は、タバコは一次および二次処理段階で崩壊しやすいので有利である。本発明の凝集タバコ充填材料は、下記実施例３で説明する方法に従って測定される。強度は、粉砕（milling）工程中の凝集タバコ充填材料の損失として表され、即ちそれは崩壊の結果生じる粒径の減少の測定である。凝集物の損失は、粉砕前の７１０μｍ超のふるい上に残った凝集タバコ充填材料のパーセントと粉砕後に残った凝集タバコ充填材料のパーセントとの差で表される。
【００４５】
粉砕後の損失は、粉砕前の凝集タバコ充填材料の約４５重量％未満であることが好ましく、約４０重量％未満であることがより好ましい。また粉砕後の損失は、凝集タバコ充填材料の約３２重量％未満であることがさらにより好ましく、約２０重量％未満であることが最も好ましい。凝集物の強度は、凝集工程で使用されるバインダーに依存する。強固な製品を製するのに効果的なバインダーを最も効果的なものから最も効果的でないものの順で示すと次のようになる。
アップルペクチン＞PVP＞HPC＞アルギナート＞マルトデクストリン＞CMC
【００４６】
最も強度の高い凝集タバコ充填材料を供するバインダーは、アップルペクチンである。さらに本発明は、粒径が５００μｍを越えないタバコダストを暖かい空気流中で流動させ、バインダーをこの流動化されたタバコダストに加えて、刻みタバコと実質的に同等の充填値を有する凝集タバコ充填材料が製せられる、本発明の凝集タバコ充填材料の製造方法を提供する。
【００４７】
空気の吸い込み温度（inlet air temperature）は、８０℃を超えないことが好ましい。
【００４８】
バインダーを流動化されたタバコダストにタバコダストのｋｇ当たり約０．０１４３ｌ／分から約０．０５７ｌ／分の範囲の噴射速度で噴射するのが好適である。噴射速度は、タバコダストｋｇ当たり０．０２８６ｌ／分であるのが好ましい。
【００４９】
タバコダストとバインダーは本発明の方法で２０乃至６０分間、混合するのが好ましい。
【００５０】
本発明の方法で製せられる凝集タバコ充填材料の充填値は、刻みタバコの充填値に実質的に等しいことが好ましい。
【００５１】
本発明を容易に理解し、かつ、容易に実施できるように以下の実施例を参照し、さらに説明する。
【実施例１】
【００５２】
タバコダストをその粒径が直径で５００μｍ未満でかさ密度が０．３ｇ／ｃｍ３から０．３８ｇ／ｃｍ３になるように粉砕する。３００から３５０ｇのタバコダストをアエロマチック−フィールダー（Aeromatic-Fielder）STREA−１の製品コンテナー内に充填する。この装置はトップスプレーノズルを用い、６０℃の空気吸い込み温度で作動する。吐き出し温度は２７℃から３９℃の範囲内である。ダストは、その後、暖かい空気流中で流動化される。バインダーを含む凝集化流体を約１０ｍｌ／分の噴射速度で２０分から６０分間、流動化されたタバコダストに噴射する。従って得られた凝集タバコ製品は、１つの工程で凝集され、乾燥される。凝集工程の終了時の凝集タバコ充填材料の水分量は、１２％から１６％の間であり、理想的には約１４％である。喫煙品に組み込む前に凝集されたタバコ充填材料をその水分量が１１％から１６％の間になるように調整する。
表１は３つの異なるタバコブレンドとそれぞれの実施例１で説明した方法で製せられた凝集タバコ充填材料の充填値を示す。なお、バインダーとしてアップルペクチン（凝集物の５重量％）を使用した。
【００５３】
【表１】
2005512585.tif 000002
【実施例２】
【００５４】
実施例１で説明した一般的な方法によって９２重量％のタバコダストと、３重量％の湿潤材と、５重量％のバインダーを含む凝集タバコ充填材を製した。
【実施例３】
【００５５】
凝集タバコ製品の強度をいくつかの異なるバインダーを用いて形成した凝集物で測定した。
それぞれの重さが２２．５ｇのボールを６つ有するパスカルボールミル（Pascal Ball-Mill）を「速度９」で作動させ、１０グラムの凝集タバコ製品を３０秒間、粉砕した。特定の大きさの網目の篩いに粉砕前後に残った凝集タバコ充填材料の重量％を記録し、異なるサンプルの脆さを算出した。
脆さは数種類の所定の大きさの編み目の篩いで次のようにして計算した
脆さ（％）＝粉砕後の凝集物（％）−粉砕前の凝集物（％）
脆さ試験の結果を表２に示す。
【００５６】
【表２】
2005512585.tif 000003
【実施例４】
【００５７】
STREA-１によって得られた流動床と、３５０ｇのタバコダストとを用い、凝集物の最終的なバインダー濃度が５重量％時の粒径分布を６回の凝集試験で調べた。その凝集粒径分布を表３に示す。
【００５８】
【表３】
2005512585.tif 000004
【実施例５】
【００５９】
標準再生タバコシート（Reconstituted Tobacco Sheet, (RTS)）を１０％取り除いたブレンドタバコ６．３ｋｇと８００μｍから１，４００μｍの凝集タバコ充填材料０．７ｋｇ（１０重量％）とからなるタバコブレンドを製した。即ち、再生タバコの代わりに凝集タバコ充填材料を使用した。
【実施例６】
【００６０】
標準RTSを１０％取り除いたブレンドタバコ６．３ｋｇと１４００μｍから２０００μｍの凝集タバコ充填材料０．７ｋｇ（１０重量％）とからなるタバコブレンドを製した。即ち、再生タバコの代わりに凝集タバコ充填材料を使用した。
【実施例７】
【００６１】
１０％の標準RTSを含むタバコブレンドと６．６５ｋｇと８００μｍから１４００μｍの凝集タバコ充填材料０．３５ｋｇ（５重量％）とからなるタバコブレンドを製した。即ち、再生タバコと凝集タバコ充填材料を組み合わせて使用した。
【実施例８】
【００６２】
さらに不活性材料を含む凝集タバコ充填材料を実施例１の方法で調整した。この充填材料は７６重量％のタバコダストと、１９重量％の不活性充填材料と、５重量％のバインダーを含む。
【実施例９】
【００６３】
本発明の凝集タバコ充填材料を含む喫煙品の静的燃焼速度、硬度およびタバコ端部の安定性を表４に示す。
【００６４】
【表４】
2005512585.tif 000005
【実施例１０】
【００６５】
本発明の凝集タバコ充填材料を含む喫煙品の物理測定結果を表５に示す。
凝集物の充填値は、タバコブレンドの充填値より小さいので、凝集タバコ充填材料の密度は、凝集材料を含まない喫煙品の密度より高いことが予想される。しかしながら物理測定は、凝集物を含む喫煙品の密度が含まない喫煙品より低いことを示している。
【００６６】
【表５】
2005512585.tif 000006
【国際調査報告】
2005512585.tif 000007
2005512585.tif 000008
2005512585.tif 000009
2005512585.tif 000010